일반적으로, 반도체 장치의 제조 공정에서는, 포토리소그래피법을 사용하여 미세 패턴의 형성이 행해지고 있다.  이 미세 패턴의 형성에는 통상 몇 매의 전사용 마스크(포토마스크)라고 부르고 있는 기판이 사용된다.  이 전사용 마스크는 일반적으로 투광성의 글래스 기판 상에 금속 박막 등으로 이루어지는 미세 패턴을 설치한 것으로, 이 전사용 마스크의 제조에 있어서도 포토리소그래피법이 사용되고 있다.포토리소그래피법에 의한 전사용 마스크의 제조에는 글래스 기판 등의 투광성 기판 상에 전사 패턴(마스크 패턴)을 형성하기 위한 박막(예를 들어, 차광막 등)을 갖는 마스크 블랭크가 사용된다.  이 마스크 블랭크를 사용한 전사용 마스크의 제조는 마스크 블랭크 상에 형성된 레지스트막에 대해, 원하는 패턴 묘화를 실시하는 노광 공정과, 원하는 패턴 묘화에 따라서 상기 레지스트막을 현상하여 레지스트 패턴을 형성하는 현상 공정과, 레지스트 패턴을 따라서 상기 박막을 에칭하는 에칭 공정과, 잔존한 레지스트 패턴을 박리 제거하는 공정을 갖고 행해지고 있다.  상기 현상 공정에서는 마스크 블랭크 상에 형성된 레지스트막에 대해 원하는 패턴 묘화를 실시한 후에 현상액을 공급하고, 현상액에 가용한 레지스트막의 부위를 용해하여, 레지스트 패턴을 형성한다.  또한, 상기 에칭 공정에서는, 이 레지스트 패턴을 마스크로 하여, 건식 에칭 또는 습식 에칭에 의해, 레지스트 패턴이 형성되어 있지 않은 박막이 노출된 부위를 용해하고, 이에 의해 원하는 마스크 패턴을 투광성 기판 상에 형성한다.  이와 같이 하여, 전사용 마스크가 완성된다.반도체 장치의 패턴을 미세화하는 데 있어서는, 전사용 마스크에 형성되는 마스크 패턴의 미세화에 추가하여, 포토리소그래피에서 사용되는 노광 광원 파장의 단파장화가 필요해진다.  반도체 장치 제조 시의 노광 광원으로서는, 최근에는 KrF 엑시머 레이저(파장 248㎚)로부터, ArF 엑시머 레이저(파장 193㎚)로 단파장화가 진행되고 있다.또한, 전사용 마스크의 종류로서는, 종래의 투광성 기판 상에 크롬계 재료로 이루어지는 차광막 패턴을 갖는 바이너리 마스크 외에, 최근에는, 일본 특허 출원 공개 제2007-292824호 공보(특허 문헌 1)에 기재되어 있는 바와 같은, MoSiN 등의 천이 금속과 규소를 주된 성분으로 하고, 또한 질소를 함유시킨 재료를 차광막으로서 사용한 바이너리 마스크 등이 출현하고 있다.그런데, 이전부터, 마스크 블랭크를 사용하여, 레지스트막에 전자선 묘화 및 현상 처리에 의해 형성된 레지스트 패턴이나 에칭 마스크막에 형성된 에칭 마스크 패턴을 마스크로 하여 건식 에칭에 의해, 차광막에 전사 패턴이 형성된 전사용 마스크에 대해, 다음과 같이 하여 결함 수정이 행해져 왔다.  즉, 패턴 검사기를 사용하여, 설계상의 전사 패턴과 차광막에 형성된 전사 패턴을 비교하여, 설계상의 전사 패턴과 비교하여 여분의 차광막이 잔존하고 있는 결함(소위, 흑결함) 부분에 대해, 나노 머시닝이나 수렴 이온 빔 FIB(Focused Ion Beam)를 사용한 물리 가공에 의해 결함 수정이 행해져 왔다.  그러나, 이와 같은 물리 가공에서는 흑결함 수정에 시간을 필요로 한다고 하는 문제를 갖고 있었다.  또한, 통상의 FIB 처리에서는 Ga 이온의 조사량이 커지기 때문에, QZ 기판에 잔류하는 Ga 스테인(stain)이 문제가 되고 있었다.  따라서, 반응성을 올리고, Ga 조사량을 억제하기 위해 가스 지원하는 방법 등이 보고되어 있다[일본 특허 출원 공개 제2000-10260호 공보(특허 문헌 2) 참조].한편, 일본 특허 출원 공표 제2004-537758호 공보(특허 문헌 3)에는 차광막의 흑결함 부분에 대해, 2불화크세논(XeF2) 가스를 공급하고, 또한 그 부분에 전자선을 조사하여 흑결함 부분을 에칭하여 제거하는 결함 수정 기술(이하, 이와 같은 2불화크세논 가스와 같은 불소를 함유하는 물질을 공급하면서, 전자선 등과 같은 하전 입자를 조사하여 행하는 결함 수정을 단순히 EB 결함 수정이라고 부름)이 개시되어 있다.  이러한 EB 결함 수정은, 당초에는 EUV 리소그래피용 반사형 마스크의 흡수체막에 있어서의 흑결함 부분의 수정에 사용되고 있었지만, MoSi계의 하프톤 마스크의 결함 수정에도 사용되기 시작하고 있다.
이 문장들은 임의의 순서로 섞여 있습니다. 모든 문장을 활용하여 원본 단락의 순서와 내용을 올바른 순서로 재구성하세요.
#문장 리스트: [' 이 전사용 마스크는 일반적으로 투광성의 글래스 기판 상에 금속 박막 등으로 이루어지는 미세 패턴을 설치한 것으로, 이 전사용 마스크의 제조에 있어서도 포토리소그래피법이 사용되고 있다.포토리소그래피법에 의한 전사용 마스크의 제조에는 글래스 기판 등의 투광성 기판 상에 전사 패턴(마스크 패턴)을 형성하기 위한 박막(예를 들어, 차광막 등)을 갖는 마스크 블랭크가 사용된다.', ' 또한, 상기 에칭 공정에서는, 이 레지스트 패턴을 마스크로 하여, 건식 에칭 또는 습식 에칭에 의해, 레지스트 패턴이 형성되어 있지 않은 박막이 노출된 부위를 용해하고, 이에 의해 원하는 마스크 패턴을 투광성 기판 상에 형성한다.', ' 또한, 통상의 FIB 처리에서는 Ga 이온의 조사량이 커지기 때문에, QZ 기판에 잔류하는 Ga 스테인(stain)이 문제가 되고 있었다.', ' 이러한 EB 결함 수정은, 당초에는 EUV 리소그래피용 반사형 마스크의 흡수체막에 있어서의 흑결함 부분의 수정에 사용되고 있었지만, MoSi계의 하프톤 마스크의 결함 수정에도 사용되기 시작하고 있다.', ' 이와 같이 하여, 전사용 마스크가 완성된다.반도체 장치의 패턴을 미세화하는 데 있어서는, 전사용 마스크에 형성되는 마스크 패턴의 미세화에 추가하여, 포토리소그래피에서 사용되는 노광 광원 파장의 단파장화가 필요해진다.', '일반적으로, 반도체 장치의 제조 공정에서는, 포토리소그래피법을 사용하여 미세 패턴의 형성이 행해지고 있다.', ' 이 미세 패턴의 형성에는 통상 몇 매의 전사용 마스크(포토마스크)라고 부르고 있는 기판이 사용된다.', ' 즉, 패턴 검사기를 사용하여, 설계상의 전사 패턴과 차광막에 형성된 전사 패턴을 비교하여, 설계상의 전사 패턴과 비교하여 여분의 차광막이 잔존하고 있는 결함(소위, 흑결함) 부분에 대해, 나노 머시닝이나 수렴 이온 빔 FIB(Focused Ion Beam)를 사용한 물리 가공에 의해 결함 수정이 행해져 왔다.', ' 따라서, 반응성을 올리고, Ga 조사량을 억제하기 위해 가스 지원하는 방법 등이 보고되어 있다[일본 특허 출원 공개 제2000-10260호 공보(특허 문헌 2) 참조].한편, 일본 특허 출원 공표 제2004-537758호 공보(특허 문헌 3)에는 차광막의 흑결함 부분에 대해, 2불화크세논(XeF2) 가스를 공급하고, 또한 그 부분에 전자선을 조사하여 흑결함 부분을 에칭하여 제거하는 결함 수정 기술(이하, 이와 같은 2불화크세논 가스와 같은 불소를 함유하는 물질을 공급하면서, 전자선 등과 같은 하전 입자를 조사하여 행하는 결함 수정을 단순히 EB 결함 수정이라고 부름)이 개시되어 있다.', ' 이 마스크 블랭크를 사용한 전사용 마스크의 제조는 마스크 블랭크 상에 형성된 레지스트막에 대해, 원하는 패턴 묘화를 실시하는 노광 공정과, 원하는 패턴 묘화에 따라서 상기 레지스트막을 현상하여 레지스트 패턴을 형성하는 현상 공정과, 레지스트 패턴을 따라서 상기 박막을 에칭하는 에칭 공정과, 잔존한 레지스트 패턴을 박리 제거하는 공정을 갖고 행해지고 있다.', ' 반도체 장치 제조 시의 노광 광원으로서는, 최근에는 KrF 엑시머 레이저(파장 248㎚)로부터, ArF 엑시머 레이저(파장 193㎚)로 단파장화가 진행되고 있다.또한, 전사용 마스크의 종류로서는, 종래의 투광성 기판 상에 크롬계 재료로 이루어지는 차광막 패턴을 갖는 바이너리 마스크 외에, 최근에는, 일본 특허 출원 공개 제2007-292824호 공보(특허 문헌 1)에 기재되어 있는 바와 같은, MoSiN 등의 천이 금속과 규소를 주된 성분으로 하고, 또한 질소를 함유시킨 재료를 차광막으로서 사용한 바이너리 마스크 등이 출현하고 있다.그런데, 이전부터, 마스크 블랭크를 사용하여, 레지스트막에 전자선 묘화 및 현상 처리에 의해 형성된 레지스트 패턴이나 에칭 마스크막에 형성된 에칭 마스크 패턴을 마스크로 하여 건식 에칭에 의해, 차광막에 전사 패턴이 형성된 전사용 마스크에 대해, 다음과 같이 하여 결함 수정이 행해져 왔다.', ' 상기 현상 공정에서는 마스크 블랭크 상에 형성된 레지스트막에 대해 원하는 패턴 묘화를 실시한 후에 현상액을 공급하고, 현상액에 가용한 레지스트막의 부위를 용해하여, 레지스트 패턴을 형성한다.', ' 그러나, 이와 같은 물리 가공에서는 흑결함 수정에 시간을 필요로 한다고 하는 문제를 갖고 있었다.']